ЛАМИНИРОВАННЫЕ ИЗДЕЛИЯ, ВКЛЮЧАЮЩИЕ ДИСКРЕТНЫЕ СВЯЗАННЫЕ ОБЛАСТИ

1. Ламинированное изделие, включающее:
функциональный пленочный слой;
первый текстиль; и
первый клеевой слой, связывающий упомянутый функциональный пленочный слой и упомянутый первый текстиль, при этом упомянутый первый клеевой слой включает две и более клеевые области, разделенные областями, по существу свободными от клея, причем каждая упомянутая клеевая область включает множество клеевых точек,
в котором расстояние между примыкающими клеевыми точками в упомянутых клеевых областях является меньшим, чем расстояние между последовательными клеевыми областями,
в котором упомянутые клеевые области имеют, по меньшей мере, одну отличительную форму, и
в котором упомянутый ламинат характеризуется превышением усилия растяжения при 20%-ном относительном удлинении, меньшим, чем в три раза в сопоставлении с усилием растяжения упомянутого первого текстиля.
2. Изделие по п. 1, в котором упомянутый ламинат характеризуется превышением усилия растяжения при 20%-ном относительном удлинении, меньшим, чем в два раза в сопоставлении с усилием растяжения упомянутого первого текстиля.
3. Изделие по п. 1, в котором упомянутый ламинат демонстрирует усилие растяжения при 20%-ном относительном удлинении, меньшее, чем усилие растяжения упомянутого первого текстиля.
4. Изделие по п. 1, в котором упомянутый ламинат характеризуется превышением усилия растяжения при 20%-ном относительном удлинении, меньшим, чем в 0,5 раза в сопоставлении с усилием растяжения упомянутого первого текстиля.
5. Изделие по п. 1, в котором упомянутый ламинат характеризуется превышением усилия растяжения при 20%-ном относительном удлинении, меньшим, чем в 0,33 раза в сопоставлении с усилием растяжения упомянутого первого текстиля.
6. Изделие по п. 1, в котором упомянутый ламинат характеризуется превышением усилия растяжения при 20%-ном относительном удлинении, меньшим, чем в 0,16 раза в сопоставлении с усилием растяжения упомянутого первого текстиля.
7. Изделие по п. 1, в котором упомянутое множество клеевых точек неоднородно распределены в упомянутых клеевых областях.
8. Изделие по п. 1, в котором упомянутый функциональный пленочный слой является фторполимером.
9. Изделие по п. 1, в котором упомянутый функциональный пленочный слой выбран из экспандированного политетрафторэтилена (эПТФЭ), экспандированного модифицированного политетрафторэтилена, политетрафторэтилена (ПТФЭ), полимера эПТФЭ с нанесенным покрытием в виде защитного покрытия, полимера ПТФЭ с нанесенным покрытием в виде защитного покрытия, полиуретана и их комбинаций.
10. Изделие по п. 1, в котором упомянутый функциональный пленочный слой является водонепроницаемым и воздухопроницаемым.
11. Ламинированное изделие, включающее:
функциональный пленочный слой;
первый текстиль; и
первый клеевой слой, связывающий упомянутый функциональный пленочный слой и упомянутый первый текстиль, при этом упомянутый первый клеевой слой включает клеевые области и области, по существу свободные от клея, при этом упомянутые области, по существу свободные от клея, расположены в промежутке между упомянутыми клеевыми областями,
в котором упомянутые области, по существу свободные от клея, имеют ширину, большую, чем приблизительно 2 мм, и
в котором упомянутый ламинат характеризуется превышением усилия растяжения при 20%-ном относительном удлинении, меньшим, чем в три раза в сопоставлении с усилием растяжения упомянутого первого текстиля.
12. Изделие по п. 11, в котором упомянутый ламинат характеризуется превышением усилия растяжения при 20%-ном относительном удлинении, меньшим, чем в два раза в сопоставлении с усилием растяжения упомянутого первого текстиля.
13. Изделие по п. 11, в котором упомянутый ламинат демонстрирует усилие растяжения при 20%-ном относительном удлинении, меньшее, чем усилие растяжения упомянутого первого текстиля.
14. Изделие по п. 11, в котором упомянутый ламинат характеризуется превышением усилия растяжения при 20%-ном относительном удлинении, меньшим, чем в 0,5 раза в сопоставлении с усилием растяжения упомянутого первого текстиля.
15. Изделие по п. 11, в котором упомянутый ламинат характеризуется превышением усилия растяжения при 20%-ном относительном удлинении, меньшим, чем в 0,33 раза в сопоставлении с усилием растяжения упомянутого первого текстиля.
16. Изделие по п. 11, в котором упомянутый ламинат характеризуется превышением усилия растяжения при 20%-ном относительном удлинении, меньшим, чем в 0,16 раза в сопоставлении с усилием растяжения упомянутого первого текстиля.
17. Изделие но п. 11, в котором упомянутое ламинированное изделие предпочтительно изгибается в упомянутых областях, по существу свободных от клея.
18. Изделие по п. 11, в котором упомянутый функциональный пленочный слой является фторполимером.
19. Изделие по п. 11, в котором упомянутый функциональный пленочный слой выбран из экспандированного политетрафторэтилена (эПТФЭ), экспандированного модифицированного политетрафторэтилена, политетрафторэтилена (ПТФЭ), полимера эПТФЭ с нанесенным покрытием в виде защитного покрытия, полимера ПТФЭ с нанесенным покрытием в виде защитного покрытия, полиуретана и их комбинаций.
20. Изделие по п. 11, в котором упомянутый функциональный пленочный слой является водонепроницаемым и воздухопроницаемым.
21. Ламинированное изделие, включающее:
функциональный пленочный слой;
первый текстиль; и
первый клеевой слой, связывающий упомянутый функциональный пленочный слой и упомянутый первый текстиль, при этом упомянутый первый клеевой слой включает первые клеевые области и вторые клеевые области,
в котором упомянутые первые клеевые области содержат количество клея, которое является большим, чем количество клея, присутствующего в упомянутых вторых клеевых областях, и
в котором упомянутый ламинат характеризуется превышением усилия растяжения при 20%-ном относительном удлинении, меньшим, чем в три раза в сопоставлении с усилием растяжения упомянутого первого текстиля.
22. Изделие по п. 21, в котором упомянутый ламинат характеризуется превышением усилия растяжения при 20%-ном относительном удлинении, меньшим, чем в два раза в сопоставлении с усилием растяжения упомянутого первого текстиля.
23. Изделие по п. 21, в котором упомянутый ламинат демонстрирует усилие растяжения при 20%-ном относительном удлинении, меньшее, чем усилие растяжения упомянутого первого текстиля.
24. Изделие по п. 21, в котором упомянутый ламинат характеризуется превышением усилия растяжения при 20%-ном относительном удлинении, меньшим, чем в 0,5 раза в сопоставлении с усилием растяжения упомянутого первого текстиля.
25. Изделие по п. 21, в котором упомянутый ламинат характеризуется превышением усилия растяжения при 20%-ном относительном удлинении, меньшим, чем в 0,33 раза в сопоставлении с усилием растяжения упомянутого первого текстиля.
26. Изделие по п. 21, в котором упомянутый ламинат характеризуется превышением усилия растяжения при 20%-ном относительном удлинении, меньшим, чем в 0,16 раза в сопоставлении с усилием растяжения упомянутого первого текстиля.
27. Изделие по п. 21, в котором распределение клея в упомянутых первых клеевых областях является неоднородным.
28. Изделие по п. 21, в котором упомянутый функциональный пленочный слой является фторполимером.
29. Изделие по п. 21, в котором упомянутый функциональный пленочный слой выбран из экспандированного политетрафторэтилена (эПТФЭ), экспандированного модифицированного политетрафторэтилена, политетрафторэтилена (ПТФЭ), полимера эПТФЭ с нанесенным покрытием в виде защитного покрытия, полимера ПТФЭ с нанесенным покрытием в виде защитного покрытия, полиуретана и их комбинаций.
30. Изделие по п. 21, в котором упомянутый функциональный пленочный слой является водонепроницаемым и воздухопроницаемым.
31. Ламинированное изделие, включающее:
функциональный пленочный слой;
первый текстиль, связанный с упомянутым функциональным пленочным слоем при использовании первого клеевого слоя, при этом упомянутый первый клеевой слой включает, по меньшей мере, одну первую область, характеризующуюся первой процентной степенью покрытия поверхности клеем, и, по меньшей мере, одну вторую область, характеризующуюся второй процентной степенью покрытия поверхности клеем, причем упомянутая первая процентная степень покрытия поверхности клеем является большей, чем упомянутая вторая степень покрытия поверхности клеем,
в котором упомянутая первая область образует, по меньшей мере, одну отличительную форму, при этом упомянутая, по меньшей мере, одна форма повторяется два и более раза, и
в котором упомянутый ламинат характеризуется превышением усилия растяжения при 20%-ном относительном удлинении, меньшим, чем в три раза в сопоставлении с усилием растяжения упомянутого первого текстиля.
32. Изделие по п. 31, в котором упомянутый ламинат характеризуется превышением усилия растяжения при 20%-ном относительном удлинении, меньшим, чем в два раза в сопоставлении с усилием растяжения упомянутого первого текстиля.
33. Изделие по п. 31, в котором упомянутый ламинат демонстрирует усилие растяжения при 20%-ном относительном удлинении, меньшее, чем усилие растяжения упомянутого первого текстиля.
34. Изделие по п. 31, в котором упомянутый ламинат характеризуется превышением усилия растяжения при 20%-ном относительном удлинении, меньшим, чем в 0,5 раза в сопоставлении с усилием растяжения упомянутого первого текстиля.
35. Изделие по п. 31, в котором упомянутый ламинат характеризуется превышением усилия растяжения при 20%-ном относительном удлинении, меньшим, чем в 0,33 раза в сопоставлении с усилием растяжения упомянутого первого текстиля.
36. Изделие по п. 31, в котором упомянутый ламинат характеризуется превышением усилия растяжения при 20%-ном относительном удлинении, меньшим, чем в 0,16 раза в сопоставлении с усилием растяжения упомянутого первого текстиля.
37. Изделие по п. 31, в котором распределение клея, по меньшей мере, в одной из упомянутой первой клеевой области и упомянутой второй клеевой области является неоднородным.
38. Изделие по п. 31, в котором упомянутый функциональный пленочный слой является фторполимером.
39. Изделие по п. 31, в котором упомянутый функциональный пленочный слой выбран из экспандированного политетрафторэтилена (эПТФЭ), экспандированного модифицированного политетрафторэтилена, политетрафторэтилена (ПТФЭ), полимера эПТФЭ с нанесенным покрытием в виде защитного покрытия, полимера ПТФЭ с нанесенным покрытием в виде защитного покрытия, полиуретана и их комбинаций.
40. Изделие по п. 31, в котором упомянутый функциональный пленочный слой является водонепроницаемым и воздухопроницаемым.
41. Способ получения ламинированного изделия, включающий в себя следующие этапы:
натяжение первого текстиля,
связывание функционального пленочного слоя и первого текстиля посредством первого клеевого слоя, при этом упомянутый первый клеевой слой включает клеевые области и области, по существу свободные от клея,
обеспечение релаксации упомянутого первого текстиля, что в результате приводит к скручиванию ламинированного изделия в зонах, соответствующих клеевым областям;
в котором упомянутые области, по существу свободные от клея, расположены в промежутке между упомянутыми клеевыми областями, и упомянутые клеевые области имеют, по меньшей мере, одну отличительную форму,
в котором расстояние между последовательными упомянутыми клеевыми областями является большим, чем приблизительно 2 мм,
в котором упомянутое ламинированное изделие предпочтительно изгибается в упомянутых областях, по существу свободных от клея, и
в котором упомянутый ламинат характеризуется превышением усилия растяжения при 20%-ном относительном удлинении, меньшим, чем в три раза в сопоставлении с усилием растяжения упомянутого первого текстиля.
42. Способ по п. 41, в котором упомянутый ламинат характеризуется превышением усилия растяжения при 20%-ном относительном удлинении, меньшим, чем в два раза в сопоставлении с усилием растяжения упомянутого первого текстиля.
43. Способ по п. 41, в котором упомянутый ламинат демонстрирует усилие растяжения при 20%-ном относительном удлинении, меньшее, чем усилие растяжения упомянутого первого текстиля.
44. Способ по п. 41, в котором упомянутый ламинат характеризуется превышением усилия растяжения при 20%-ном относительном удлинении, меньшим, чем в 0,5 раза в сопоставлении с усилием растяжения упомянутого первого текстиля.
45. Способ по п. 41, в котором упомянутый ламинат характеризуется превышением усилия растяжения при 20%-ном относительном удлинении, меньшим, чем в 0,33 раза в сопоставлении с усилием растяжения упомянутого первого текстиля.
46. Способ по п. 41, в котором упомянутый ламинат характеризуется превышением усилия растяжения при 20%-ном относительном удлинении, меньшим, чем в 0,16 раза в сопоставлении с усилием растяжения упомянутого первого текстиля.
47. Способ по п. 41, в котором распределение клея в упомянутых первых клеевых областях является неоднородным.
48. Способ по п. 41, в котором упомянутый функциональный пленочный слой является фторполимером.
49. Способ по п. 41, в котором упомянутый функциональный пленочный слой выбирают из экспандированного политетрафторэтилена (эПТФЭ), экспандированного модифицированного политетрафторэтилена, политетрафторэтилена (ПТФЭ), полимера эПТФЭ с нанесенным покрытием в виде защитного покрытия, полимера ПТФЭ с нанесенным покрытием в виде защитного покрытия, полиуретана и их комбинаций.
50. Способ по п. 41, в котором упомянутый функциональный пленочный слой является водонепроницаемым и воздухопроницаемым.
51. Способ получения ламинированного изделия, включающий в себя следующие этапы:
натяжение функционального пленочного слоя;
связывание упомянутого натянутого функционального пленочного слоя и первого текстиля посредством первого клеевого слоя, при этом упомянутый первый клеевой слой включает клеевые области и области, по существу свободные от клея, для получения ламинированного изделия,
обеспечение релаксации упомянутого ламинированного изделия, что в результате приводит к скручиванию ламинированного изделия в зонах, соответствующих клеевым областям;
в котором упомянутые области, по существу свободные от клея, расположены в промежутке между упомянутыми клеевыми областями, и упомянутые клеевые области имеют, по меньшей мере, одну отличительную форму,
в котором расстояние между последовательными упомянутыми клеевыми областями является большим, чем приблизительно 2 мм, и
в котором упомянутый ламинат характеризуется превышением усилия растяжения при 20%-ном относительном удлинении, меньшим, чем в три раза в сопоставлении с усилием растяжения упомянутого первого текстиля.
52. Способ по п. 51, в котором упомянутый ламинат характеризуется превышением усилия растяжения при 20%-ном относительном удлинении, меньшим, чем в два раза в сопоставлении с усилием растяжения упомянутого первого текстиля.
53. Способ по п. 51, в котором упомянутый ламинат демонстрирует усилие растяжения при 20%-ном относительном удлинении, меньшее, чем усилие растяжения упомянутого первого текстиля.
54. Способ по п. 51, в котором упомянутый ламинат характеризуется превышением усилия растяжения при 20%-ном относительном удлинении, меньшим, чем в 0,5 раза в сопоставлении с усилием растяжения упомянутого первого текстиля.
55. Способ по п. 51, в котором упомянутый ламинат характеризуется превышением усилия растяжения при 20%-ном относительном удлинении, меньшим, чем в 0,33 раза в сопоставлении с усилием растяжения упомянутого первого текстиля.
56. Способ по п. 51, в котором упомянутый ламинат характеризуется превышением усилия растяжения при 20%-ном относительном удлинении, меньшим, чем в 0,16 раза в сопоставлении с усилием растяжения упомянутого первого текстиля.
57. Способ по п. 51, в котором распределение клея в упомянутых первых клеевых областях является неоднородным.
58. Способ по п. 51, в котором упомянутый функциональный пленочный слой является фторполимером.
59. Способ по п. 51, в котором упомянутый функциональный пленочный слой выбирают из экспандированного политетрафторэтилена (эПТФЭ), экспандированного модифицированного политетрафторэтилена, политетрафторэтилена (ПТФЭ), полимера эПТФЭ с нанесенным покрытием в виде защитного покрытия, полимера ПТФЭ с нанесенным покрытием в виде защитного покрытия, полиуретана и их комбинаций.
60. Способ по п. 51, в котором упомянутый функциональный пленочный слой является водонепроницаемым и воздухопроницаемым.
61. Ламинированное изделие, включающее:
функциональный пленочный слой;
первый текстиль; и
первый клеевой слой, связывающий упомянутый функциональный пленочный слой и упомянутый первый текстиль, при этом упомянутый первый клеевой слой включает клеевые области и области, по существу свободные от клея, где упомянутые области, по существу свободные от клея, расположены в промежутке между упомянутыми клеевыми областями,
в котором упомянутые области, по существу свободные от клея, имеют ширину, большую, чем приблизительно 2 мм, и
в котором распределение клея в упомянутых клеевых областях является неоднородным.
62. Ламинированное изделие, включающее:
функциональный пленочный слой;
первый текстиль; и
первый клеевой слой, связывающий упомянутый функциональный пленочный слой и упомянутый первый текстиль, при этом упомянутый первый клеевой слой включает две и более клеевые области, разделенные областями, по существу свободными от клея, причем каждая упомянутая клеевая область включает множество клеевых точек,
в котором расстояние между примыкающими клеевыми точками в упомянутых клеевых областях является меньшим, чем расстояние между последовательными клеевыми областями,
в котором упомянутые две и более клеевые области имеют, по меньшей мере, одну отличительную форму, и
в котором упомянутое множество клеевых точек неоднородно распределено в упомянутых клеевых областях.
63. Ламинированное изделие, включающее:
функциональный пленочный слой;
первый текстиль; и
первый клеевой слой, связывающий упомянутый функциональный пленочный слой и упомянутый первый текстиль, при этом упомянутый первый клеевой слой включает первые клеевые области и вторые клеевые области,
в котором упомянутые первые клеевые области содержат количество клея, которое является большим, чем количество клея, присутствующего в упомянутых вторых клеевых областях, и
в котором распределение клея, по меньшей мере, в одной из упомянутых первой и второй клеевых областях является неоднородным.
64. Ламинированное изделие, включающее:
функциональный пленочный слой;
первый текстиль, связанный с упомянутым функциональным пленочным слоем при использовании первого клеевого слоя, при этом упомянутый первый клеевой слой включает, по меньшей мере, одну первую область, характеризующуюся первой процентной степенью покрытия поверхности клеем, и, по меньшей мере, одну вторую область, характеризующуюся второй процентной степенью покрытия поверхности клеем, причем упомянутая первая процентная степень покрытия поверхности клеем является большей, чем упомянутая вторая степень покрытия поверхности клеем,
в котором упомянутая первая область образует, по меньшей мере, одну отличительную форму, при этом упомянутая, по меньшей мере, одна форма повторяется два и более раза, и
в котором распределение клея, по меньшей мере, в упомянутой, по меньшей мере, одной первой клеевой области и упомянутой, по меньшей мере, одной второй клеевой области является неоднородным.
65. Способ получения ламинированного изделия, включающий в себя следующие этапы:
натяжение эластомерной пленки,
связывание функционального пленочного слоя и упомянутой натянутой эластомерной пленки, что, тем самым, создает связанный эластомерный пленочный слой,
натяжение упомянутого связанного эластомерного пленочного слоя и связывание его с первым текстилем посредством первого клеевого слоя, при этом упомянутый первый клеевой слой включает клеевые области и области, по существу свободные от клея, для получения ламинированного изделия,
обеспечение релаксации упомянутого ламинированного изделия, что в результате приводит к скручиванию ламинированного изделия в зонах, соответствующих клеевым областям;
в котором упомянутые области, по существу свободные от клея, расположены в промежутке между упомянутыми клеевыми областями, и упомянутые клеевые области имеют, по меньшей мере, одну отличительную форму,
в котором расстояние между последовательными клеевыми областями является большим, чем приблизительно 2 мм,
в котором упомянутое ламинированное изделие предпочтительно изгибается в упомянутых областях, по существу свободных от клея, и
в котором распределение клея в упомянутых клеевых областях является неоднородным.
66. Способ получения ламинированного изделия, включающий в себя следующие этапы:
натяжение первого текстиля для достижения уменьшения ширины упомянутого первого текстиля,
связывание функционального пленочного слоя и упомянутого первого текстиля посредством первого клеевого слоя, при этом упомянутый первый клеевой слой включает клеевые области и области, по существу свободные от клея,
уменьшение натяжения на упомянутом первом текстиле и обеспечение расширения первого текстиля в направлении, перпендикулярном направлению натяжения, что в результате приводит к собиранию в складки упомянутого первого текстиля в упомянутых областях, по существу свободных от клея;
в котором упомянутые области, по существу свободные от клея, расположены в промежутке между упомянутыми клеевыми областями, и упомянутые клеевые области имеют, по меньшей мере, одну отличительную форму.
67. Ламинированное изделие, включающее:
функциональный пленочный слой, имеющий первую сторону и вторую сторону;
первый текстиль; и
первый клеевой слой, связывающий упомянутую первую сторону упомянутого функционального пленочного слоя и упомянутый первый текстиль, при этом упомянутый первый клеевой слой включает первые клеевые области и первые области, по существу свободные от клея, где упомянутые первые области, по существу свободные от клея, расположены в промежутке между упомянутыми первыми клеевыми областями,
при этом упомянутые первые области, по существу свободные от клея, имеют ширину, большую, чем приблизительно 2 мм, и
второй текстиль на второй стороне упомянутого функционального пленочного слоя.
68. Ламинированное изделие, включающее:
функциональный пленочный слой, имеющий первую сторону и вторую сторону;
первый текстиль; и
первый клеевой слой, связывающий упомянутую первую сторону упомянутого функционального пленочного слоя и упомянутый первый текстиль, при этом упомянутый первый клеевой слой включает первые клеевые области и первые области, по существу свободные от клея, где упомянутые первые области, по существу свободные от клея, расположены в промежутке между упомянутыми первыми клеевыми областями,
при этом упомянутые первые области, по существу свободные от клея, имеют ширину, большую, чем приблизительно 2 мм, и
второй текстиль на второй стороне упомянутого функционального пленочного слоя,
в котором упомянутый ламинат характеризуется превышением усилия растяжения при 20%-ном относительном удлинении, меньшим, чем в три раза в сопоставлении с усилием растяжения упомянутого первого текстиля.
69. Ламинированное изделие по п. 68, в котором упомянутый ламинат демонстрирует усилие растяжения при 20%-ном относительном удлинении, меньшее, чем усилие растяжения упомянутого первого текстиля.
70. Ламинированное изделие, включающее:
функциональный пленочный слой;
первый текстиль; и
первый клеевой слой, связывающий упомянутый функциональный пленочный слой и упомянутый первый текстиль, при этом упомянутый первый клеевой слой включает первые клеевые области и вторые клеевые области,
в котором упомянутые первые клеевые области содержат количество клея, которое является большим, чем количество клея, присутствующего в упомянутых вторых клеевых областях, и
в котором упомянутый ламинат характеризуется превышением усилия растяжения при 20%-ном относительном удлинении, меньшим, чем в три раза в сопоставлении с усилием растяжения упомянутого функционального пленочного слоя.
71. Изделие по п. 70, в котором упомянутый ламинат характеризуется превышением усилия растяжения при 20%-ном относительном удлинении, меньшим, чем в два раза в сопоставлении с усилием растяжения упомянутого функционального пленочного слоя.
72. Изделие по п. 70, в котором упомянутый ламинат демонстрирует усилие растяжения при 20%-ном относительном удлинении, меньшее, чем усилие растяжения упомянутого функционального пленочного слоя.
73. Изделие по п. 70, в котором упомянутый ламинат характеризуется превышением усилия растяжения при 20%-ном относительном удлинении, меньшим, чем в 0,5 раза в сопоставлении с усилием растяжения упомянутого функционального пленочного слоя.
74. Изделие по п. 70, в котором упомянутый ламинат характеризуется превышением усилия растяжения при 20%-ном относительном удлинении, меньшим, чем в 0,33 раза в сопоставлении с усилием растяжения упомянутого функционального пленочного слоя.
75. Изделие по п. 70, в котором упомянутый ламинат характеризуется превышением усилия растяжения при 20%-ном относительном удлинении, меньшим, чем в 0,16 раза в сопоставлении с усилием растяжения упомянутого функционального пленочного слоя.